(57)【要約】【課題】めっきムラの発生を低減でき、密着性に優れためっき膜を形成可能なめっき方法を提供すること。【解決手段】鉄系金属基材、ニッケル系金属基材、銅系金属基材、および銀系金属基材から選択されるいずれかである金属基材の表面をめっきする方法であって、ヒドロキシル基含有有機化合物、カルボキシル基含有有機化合物、カルボキシル基含有有機化合物の塩、アンモニウム塩、およびハロゲン化塩から選択される少なくとも１種を含有する水溶液を用いて、前記金属基材の表面を水洗する工程と、水洗を行った前記金属基材の表面に、めっきを行う工程とを備えるめっき方法を提供する。【選択図】なし【特許請求の範囲】
【請求項１】
金属基材の表面をめっきする方法であって、
ヒドロキシル基含有有機化合物、カルボキシル基含有有機化合物、カルボキシル基含有有機化合物の塩、アンモニウム塩、およびハロゲン化塩から選択される少なくとも１種を含有する水溶液を用いて、前記金属基材の表面を水洗する水洗工程と、
水洗を行った前記金属基材の表面に、めっきを行うめっき工程とを備え、
前記金属基材が、鉄系金属基材、ニッケル系金属基材、銅系金属基材、および銀系金属基材から選択されるいずれかであるめっき方法。
【請求項２】
前記金属基材の表面のめっきを、無電解めっきにより行う請求項１に記載のめっき方法。
【請求項３】
前記無電解めっきを行う際における無電解めっき浴中の金属イオン濃度が１．０〜７．０ｇ／Ｌである請求項２に記載のめっき方法。
【請求項４】
前記金属基材が、鉄系金属基材である請求項１〜３のいずれかに記載のめっき方法。
【請求項５】
前記鉄系金属基材が、ステンレス鋼である請求項４に記載のめっき方法。
【請求項６】
前記金属基材を、硫酸水溶液、硝酸水溶液、硫酸を主とする混酸の水溶液、フッ酸水溶液、およびフッ化水素アンモニウム水溶液から選ばれる水溶液中に浸漬させることで、前記金属基材の表面活性化処理を行う表面活性化処理工程をさらに備え、
前記水洗工程が、前記表面活性化処理を行った前記金属基材に対し、前記水溶液を用いた水洗を行う工程である請求項１〜５のいずれかに記載のめっき方法。
【発明の詳細な説明】
【技術分野】
【０００１】
本発明は、金属基材の表面にめっき膜を形成するためのめっき方法に関し、さらに詳しくは、めっきムラの発生を低減でき、密着性に優れためっき膜を、金属基材の表面に形成可能なめっき方法に関する。
【背景技術】
【０００２】
ステンレス系基材などの鉄系金属基材に代表される金属基材は、耐食性などの各種特性を付与するために、その表面にめっき処理が施されることが一般的である。たとえば、特許文献１では、ステンレス鋼材の表面に対し、硫酸濃度が２０〜２５体積％である硫酸水溶液を用いて、表面改質を行った後、水洗を行い、次いで、無電解パラジウム合金により、無電解めっき膜を形成する技術が開示されている。
【０００３】
しかしながら、上記特許文献１の技術では、めっき工程への搬送時間が長くなってしまった場合に形成されるめっき膜の密着性が不安定であるという課題や、得られるめっき膜に、めっきムラが発生してしまうという課題があった。特に、このような課題は、金属基材のなかでも、鉄系金属基材、ニッケル系金属基材、銅系金属基材、銀系金属基材、特にステンレス鋼などの鉄系金属基材を用いた場合や、形成するめっき膜の厚みを薄くした薄膜めっきを行った場合に顕著であった。
【先行技術文献】
【特許文献】
【０００４】
【特許文献１】特開２０１６−１１３６９７号公報
【発明の概要】
【発明が解決しようとする課題】
【０００５】
本発明は、上記実情に鑑みてなされたものであり、その目的は、めっきムラの発生を低減でき、密着性に優れためっき膜を形成可能なめっき方法を提供することにある。
【課題を解決するための手段】
【０００６】
本発明者等は、上記目的を達成すべく鋭意検討を行った結果、鉄系金属基材、ニッケル系金属基材、銅系金属基材、および銀系金属基材から選択されるいずれかである金属基材の表面にめっきを施すに際し、めっきを行う前に、金属基材の表面を、ヒドロキシル基含有有機化合物、カルボキシル基含有有機化合物、カルボキシル基含有有機化合物の塩、アンモニウム塩、およびハロゲン化塩から選択される少なくとも１種を含有する水溶液を用いて水洗することで、めっきムラの発生を低減でき、密着性に優れためっき膜を形成できることを見出し、本発明を完成させるに至った。
【０００７】
すなわち、本発明によれば、金属基材の表面をめっきする方法であって、
ヒドロキシル基含有有機化合物、カルボキシル基含有有機化合物、カルボキシル基含有有機化合物の塩、アンモニウム塩、およびハロゲン化塩から選択される少なくとも１種を含有する水溶液を用いて、前記金属基材の表面を水洗する水洗工程と、
水洗を行った前記金属基材の表面に、めっきを行うめっき工程とを備え、
前記金属基材が、鉄系金属基材、ニッケル系金属基材、銅系金属基材、および銀系金属基材から選択されるいずれかであるめっき方法が提供される。
【０００８】
本発明のめっき方法において、前記金属基材の表面のめっきを、無電解めっきにより行うことが好ましい。
本発明のめっき方法において、前記無電解めっきを行う際における無電解めっき浴中の金属イオン濃度が１．０〜７．０ｇ／Ｌであることが好ましい。
本発明のめっき方法において、前記金属基材が、鉄系金属基材であることが好ましい。
本発明のめっき方法において、前記鉄系金属基材が、ステンレス鋼であることが好ましい。
本発明のめっき方法において、前記金属基材を、硫酸水溶液、硝酸水溶液、硫酸を主とする混酸の水溶液、フッ酸水溶液、およびフッ化水素アンモニウム水溶液から選ばれる水溶液中に浸漬させることで、前記金属基材の表面活性化処理を行う表面活性化処理工程をさらに備え、前記水洗工程が、前記表面活性化処理を行った前記金属基材に対し、前記水溶液を用いた水洗を行う工程であることが好ましい。
【発明の効果】
【０００９】
本発明によれば、めっきムラの発生を低減でき、密着性に優れためっき膜を形成可能なめっき方法を提供することができる。
【発明を実施するための形態】
【００１０】
本発明のめっき方法は、
金属基材の表面をめっきする方法であって、
ヒドロキシル基含有有機化合物、カルボキシル基含有有機化合物、カルボキシル基含有有機化合物の塩、アンモニウム塩、およびハロゲン化塩から選択される少なくとも１種を含有する水溶液を用いて、前記金属基材の表面を水洗する水洗工程と、
水洗を行った前記金属基材の表面に、めっきを行うめっき工程とを備え、
前記金属基材が、鉄系金属基材、ニッケル系金属基材、銅系金属基材、および銀系金属基材から選択されるいずれかであるものである。
【００１１】
＜金属基材＞
まず、本発明のめっき方法において用いられる、めっきの対象となる金属基材について、説明する。
本発明のめっき方法で用いる金属基材としては、鉄系金属基材、ニッケル系金属基材、銅系金属基材、および銀系金属基材のいずれかであれば特に限定されないが、これらのなかでも、本発明の作用効果がより一層顕著になるという点より、鉄系金属基材が好ましい。また、金属基材としては、鉄、ニッケル、銅、あるいは銀などの各金属基材を構成する金属単体からなるものであっても、これらの金属を含む合金からなるものであってもよい。さらに、金属基材としては、基材となる材料の表面に、鉄、ニッケル、銅、または銀、あるいはこれらの合金をめっきすることにより得られたものであってもよい。
【００１２】
鉄系金属基材としては、特に限定されないが、たとえば、炭素鋼、合金鋼、鋳鉄、焼結合金、およびステンレス鋼などが挙げられる。これらのなかでも、本発明の作用効果がより一層顕著になるという点より、ステンレス鋼が好ましい。金属基材として、鉄系金属基材を用いることにより、めっきムラの発生を低減でき、密着性に優れることに加えて、耐食性にも優れためっき膜を形成可能である。
【００１３】
ステンレス鋼としては、特に限定されないが、ＳＵＳ３１６、ＳＵＳ３１６Ｌ、ＳＵＳ３０４などのステンレス鋼材が挙げられる。また、ステンレス鋼には、マルテンサイト系、フェライト系、オーステナイト系などの種類があるが、特にオーステナイト系ステンレス鋼が好適である。
【００１４】
ニッケル系金属基材としては、特に限定されないが、たとえば、純ニッケルの他、鉄−ニッケル合金、ニッケル−銅合金、ニッケル−クロム合金、ニッケル−モリブデン合金、ニッケル−コバルト合金、ニッケル−リン合金、ニッケル−ボロン合金などのニッケル合金が挙げられる。また、これらを表面に被覆した表面処理材（たとえば、鉄や非鉄金属、あるいは樹脂材料の表面を、これら純ニッケルやニッケル合金で被覆した材料）などを用いることもできる。なお、純ニッケルとしては、特に限定されないが、たとえば、電鋳法や、溶融製錬法などによって製造されたものなどが挙げられる。
【００１５】
銅系金属基材としては、特に限定されないが、たとえば、純銅の他、ＪＩＳ規格の無酸素銅、タフピッチ銅、リン青銅、黄銅、銅ベリリウム系合金（たとえば、ベリリウム２重量％、残部が銅の合金など）、銅銀系合金（たとえば、銀３〜５重量％、残部が銅の合金など）などの銅合金が挙げられる。また、これらを表面に被覆した表面処理材（たとえば、鉄や非鉄金属、あるいは樹脂材料の表面を、これら純銅や銅合金で被覆した材料）などを用いることもできる。
【００１６】
銀系金属基材としては、特に限定されないが、たとえば、純銀の他、銀銅合金などの銀合金が挙げられる。また、これらを表面に被覆した表面処理材（たとえば、鉄や非鉄金属、あるいは樹脂材料の表面を、これら純銀や銀合金で被覆した材料）などを用いることもできる。
【００１７】
＜水洗工程＞
次いで、本発明のめっき方法について説明する。
本発明のめっき方法の水洗工程は、ヒドロキシル基含有有機化合物、カルボキシル基含有有機化合物、カルボキシル基含有有機化合物の塩、アンモニウム塩、およびハロゲン化塩から選択される少なくとも１種を含有する水溶液を用いて、金属基材の表面を水洗する工程である。
【００１８】
本発明のめっき方法においては、ヒドロキシル基含有有機化合物、カルボキシル基含有有機化合物、カルボキシル基含有有機化合物の塩、アンモニウム塩、およびハロゲン化塩から選択される少なくとも１種の特定処理剤を含有する水溶液（以下、適宜、「特定処理剤含有水溶液」とする。）を用いて、金属基材の表面を水洗し、このような水洗を行った後に、めっきを行うことでめっき膜を形成するものであり、これにより、めっきムラの発生を低減でき、密着性に優れためっき膜を形成できるものである。
【００１９】
特に、金属基材表面に対し、めっきを施してめっき膜を形成する際には、めっき性の向上を目的として、金属基材の表面を活性化するために、めっきを行う前の金属基材に対し、酸などの各種薬液を用いた表面活性化処理が行われるのが一般的であり、また、この際には、表面活性化処理を行った金属基材に対し、表面活性化処理に用いた薬液を洗い流すために、通常は、水洗が行われる。
【００２０】
このような状況において、本発明者等が検討を行ったところ、表面活性化処理およびこれに続く水洗を行った金属基材において、その表面に局所的に酸化が進行してしまうこと、このような局所的な酸化により、得られるめっき膜が、めっきムラが大きく、密着性に劣るものとなってしまうこと、これに対して、上述した特定処理剤含有水溶液を用いて水洗を行うことで、表面活性化処理に用いた薬液を洗い流すとともに、このような局所的な酸化の進行を抑制することができ、その結果として、得られるめっき膜を、めっきムラの発生を低減でき、密着性に優れるものとすることができること、を見出したものである。なお、本発明において、このような作用効果が得られる理由は必ずしも明らかではないが、特定処理剤含有水溶液を用いた洗浄を行うことで、洗浄に用いた特定処理剤含有水溶液中の特定処理剤のうち、一部が、金属基材表面に残存することで、局所的な酸化を防止できることによると考えられる。
【００２１】
特定処理剤含有水溶液を形成する特定処理剤としてのヒドロキシル基含有有機化合物としては、特に限定されないが、メタノール、エタノール、１−プロパノール、２−プロパノール、１−ブタノールなどの１価のアルコール；エチレングリコール、プロピレングリコール、ブチレングリコール、ヘキシレングリコール（２−メチル−２，４−ペンタンジオール）、１，５−ペンタンジオール、１，６−ヘキサンジオール、グリセリンなどの多価アルコール；乳酸、クエン酸、イソクエン酸、リンゴ酸、グリコール酸、グリセリン酸、酒石酸、シトラマル酸、サリチル酸、没食子酸などのヒドロキシ酸；などが挙げられる。これらのなかでも、その作用効果が高いという観点より、ヒドロキシ酸が好ましく、クエン酸、リンゴ酸、酒石酸がより好ましく、クエン酸がさらに好ましい。ヒドロキシル基含有有機化合物は一種単独で、あるいは二種以上を組み合わせて用いることができる。なお、ヒドロキシ酸は、ヒドロキシ基を有するカルボン酸であるため、ヒドロキシル基含有有機化合物であるとともに、カルボキシル基含有有機化合物にも該当する、ヒドロキシル基／カルボキシル基含有有機化合物である。
【００２２】
特定処理剤含有水溶液を形成する特定処理剤としてのカルボキシル基含有有機化合物としては、特に限定されないが、ギ酸、酢酸、プロピオン酸、酪酸、吉草酸などの脂肪族モノカルボン酸；シュウ酸、マロン酸、コハク酸、グルタル酸、アジピン酸などの脂肪族ジカルボン酸；エチレンジアミン四酢酸などの３価以上の脂肪族カルボン酸；安息香酸、イソフタル酸、テレフタル酸などの芳香族カルボン酸；乳酸、クエン酸、イソクエン酸、リンゴ酸、グリコール酸、グリセリン酸、酒石酸、シトラマル酸、サリチル酸、没食子酸などのヒドロキシ酸；などが挙げられる。これらのなかでも、その作用効果が高いという観点より、ヒドロキシ酸が好ましく、クエン酸、リンゴ酸、酒石酸がより好ましく、クエン酸がさらに好ましい。カルボキシル基含有有機化合物は一種単独で、あるいは二種以上を組み合わせて用いることができる。なお、上述したように、ヒドロキシ酸は、ヒドロキシ基を有するカルボン酸であるため、カルボキシル基含有有機化合物であるとともに、ヒドロキシル基含有有機化合物にも該当する、ヒドロキシル基／カルボキシル基含有有機化合物である。
【００２３】
特定処理剤含有水溶液を形成する特定処理剤としてのカルボキシル基含有有機化合物の塩としては、特に限定されないが、上述したカルボキシル基含有有機化合物のリチウム塩、ナトリウム塩、カリウム塩、マグネシウム塩、カルシウム塩などが挙げられる。カルボキシル基含有有機化合物の塩の中でも、その作用効果が高いという観点より、ヒドロキシ酸の塩が好ましく、ヒドロキシ酸のナトリウム塩がより好ましく、クエン酸ナトリウム、リンゴ酸ナトリウム、酒石酸ナトリウムがさらに好ましく、クエン酸ナトリウムが特に好ましい。カルボキシル基含有有機化合物の塩は一種単独で、あるいは二種以上を組み合わせて用いることができる。なお、ヒドロキシ酸の塩は、カルボキシル基含有有機化合物の塩であるとともに、ヒドロキシル基含有有機化合物にも該当する、ヒドロキシル基／カルボキシル基含有有機化合物の塩である。
【００２４】
また、特定処理剤含有水溶液を形成する特定処理剤としてのアンモニウム塩としては、特に限定されないが、第四級アンモニウムカチオンと、対アニオンとからなる塩などが挙げられ、第四級アンモニウムカチオンとしては、アンモニウムカチオン、テトラメチルアンモニウムカチオン、テトラエチルアンモニウムカチオン、トリメチルエチルアンモニウムカチオン、ジエチルジメチルアンモニウムカチオン、トリエチルメチルアンモニウムカチオン、テトラプロピルアンモニウムカチオン、テトラブチルアンモニウムカチオンなどが挙げられる。対アニオンとしては、フッ化物イオン、塩化物イオン、臭化物イオン、硫酸イオン、メタンスルホン酸イオン、ｐ−トルエンスルホン酸イオンなどが挙げられる。これら第四級アンモニウムカチオンと、対アニオンとは、任意の組み合わせとすることができる。なお、対アニオンとしては、フッ化物イオン、塩化物イオン、または臭化物イオンを備えるものは、アンモニウム塩であるとともに、ハロゲン化塩にも該当するものである。アンモニウム塩としては、その作用効果が高いという観点より、硫酸アンモニウムが好ましい。アンモニウム塩は一種単独で、あるいは二種以上を組み合わせて用いることができる。
【００２５】
さらに、特定処理剤含有水溶液を形成する特定処理剤としてのハロゲン化塩としては、特に限定されないが、塩化ナトリウム、塩化マグネシウム、塩化カリウムなどの塩化物；臭化ナトリウム、臭化マグネシウム、臭化カリウムなどの臭化物；などが挙げられる。これらのなかでも、その作用効果が高いという観点より、塩化物が好ましく、塩化ナトリウムがより好ましい。ハロゲン化塩は一種単独で、あるいは二種以上を組み合わせて用いることができる。
【００２６】
特定処理剤含有水溶液を形成する特定処理剤のなかでも、ヒドロキシル基含有有機化合物、カルボキシル基含有有機化合物、およびカルボキシル基含有有機化合物の塩が好ましく、ヒドロキシル基／カルボキシル基含有有機化合物、およびヒドロキシル基／カルボキシル基含有有機化合物の塩がより好ましく、ヒドロキシ酸、およびヒドロキシ酸の塩が特に好ましい。
【００２７】
特定処理剤含有水溶液中における、特定処理剤の濃度は、特に限定されないが、好ましくは０．１〜１００ｇ／Ｌ、より好ましくは０．５〜１００ｇ／Ｌ、さらに好ましくは１〜４０ｇ／Ｌ、さらにより好ましくは２〜２５ｇ／Ｌ、特に好ましくは４〜２３ｇ／Ｌ、最も好ましくは１２〜２０ｇ／Ｌである。特定処理剤の濃度を上記範囲とすることにより、特定処理剤含有水溶液を用いた水洗による効果をより適切に高めることができる。また、より少ない濃度で処理することで環境影響を小さく抑え、またコストも最小化することができる。
【００２８】
本発明のめっき方法の水洗工程における、特定処理剤含有水溶液を用いた金属基材の表面の水洗方法としては特に限定されないが、金属基材を、特定処理剤含有水溶液中に浸漬させる方法などが挙げられる。なお、この際には、特定処理剤含有水溶液を攪拌してもよい。
【００２９】
本発明のめっき方法の水洗工程における、水洗温度（すなわち、特定処理剤含有水溶液の温度）は、特に限定されないが、好ましくは０〜５０℃、より好ましくは１０〜３０℃であり、より好ましくは１５〜２５℃である。また、本発明のめっき方法の水洗工程における、水洗時間は、特に限定されないが、好ましくは５秒〜５分、より好ましくは８秒〜１分、さらに好ましくは１０秒〜３０秒である。さらに、本発明のめっき方法の水洗工程における、水洗時のｐＨは、特に限定されないが、好ましくは１．０〜８．０、より好ましくは６．０〜８．０である。
【００３０】
なお、本発明のめっき方法の水洗工程においては、特定処理剤含有水溶液を用いた水洗を行う際には、水洗の対象となる金属基材としては、後述するめっき工程におけるめっきを良好に行うという観点より、通常、表面活性化処理を行ったものが挙げられ、この場合においては、表面活性化処理に用いた薬剤を洗い流すために、特定処理剤含有水溶液を用いた水洗を行うような態様とすることが好ましい。
【００３１】
このような表面活性化処理としては、特に限定されないが、金属基材を、硫酸水溶液、硝酸水溶液、硫酸を主とする混酸の水溶液、フッ酸水溶液、およびフッ化水素アンモニウム水溶液から選ばれる水溶液中に浸漬させることで、その表面を活性化させる方法などが好適に挙げられる。あるいは、金属基材を、これらの水溶液に有機酸を添加した水溶液中に浸漬させることで、その表面を活性化させる方法なども好適に挙げられる。これらのなかでも、硫酸水溶液または硝酸水溶液中に浸漬させることが好ましい。表面活性化処理に用いる水溶液中における濃度は、好ましくは１０〜３５体積％であり、より好ましくは１５〜３０体積％、さらに好ましくは２０〜２５体積％であり、この際における、表面活性化処理温度（すなわち、表面活性化処理に用いる水溶液の温度）は、好ましくは５０〜８５℃、より好ましくは５５〜８０℃、さらに好ましくは６５〜７５℃であり、処理時間（浸漬時間）は、好ましくは５〜６００秒、より好ましくは５〜３００秒である。
【００３２】
なお、金属基材としては、上記表面活性化処理を行う前に、必要に応じて脱脂や、塩酸水溶液、フッ酸水溶液、またはフッ化水素アンモニウム水溶液を用いた酸洗を行ってもよく、この際においては、脱脂の後、塩酸水溶液を用いた酸洗の後に、それぞれイオン交換水や水道水を用いた水洗を行うことが好ましい。
【００３３】
＜めっき工程＞
本発明のめっき方法のめっき工程は、上記水洗工程において、水洗を行った金属基材の表面に、めっきを行うことで、金属基材の表面にめっき膜を形成する方法である。
【００３４】
水洗を行った金属基材の表面にめっき膜を形成するためのめっき方法としては、特に限定されず、電解めっき、無電解めっきのいずれのめっき方法であってもよいが、本発明の作用効果がより一層顕著となるという点より、無電解めっきが好ましい。
【００３５】
以下においては、本発明の好適な態様の一例として、無電解めっきにより、Ｍ１−Ｍ２−Ｍ３合金（ただし、Ｍ１は、Ｎｉ、Ｆｅ、Ｃｏ、Ｃｕ、Ｚｎ、およびＳｎから選択される少なくとも１つの元素、Ｍ２は、Ｐｄ、Ｒｅ、Ｐｔ、Ｒｈ、Ａｇ、およびＲｕから選択される少なくとも１つの元素、Ｍ３は、Ｐ、およびＢから選択される少なくとも１つの元素である。）により構成されるめっき膜、および、Ｍ１−Ｍ３合金（ただし、Ｍ１は、Ｎｉ、Ｆｅ、Ｃｏ、Ｃｕ、Ｚｎ、およびＳｎから選択される少なくとも１つの元素、Ｍ３は、Ｐ、およびＢから選択される少なくとも１つの元素である。）により構成されるめっき膜を、無電解めっきにより形成する方法を例示して説明するが、本発明により形成するめっき膜は、Ｍ１−Ｍ２−Ｍ３合金により構成されるめっき膜およびＭ１−Ｍ３合金により構成されるめっき膜に特に限定されるものではなく、上述した特定処理剤を含有する特定処理剤含有水溶液を用いた水洗を行った後に、めっきを行う方法であればよく、本発明のめっき方法によれば、このような方法を採用することにより、電解めっき、無電解めっきを問わず、めっきムラの発生を低減でき、密着性に優れためっき膜を形成できるものである。たとえば、Ｍ１−Ｍ２−Ｍ３合金により構成されるめっき膜以外に、Ａｕ単体、Ｃｒ単体、Ｍ１（ただし、Ｍ１は、Ｎｉ、Ｆｅ、Ｃｏ、Ｃｕ、Ｚｎ、およびＳｎから選択される１つの元素）単体、Ｍ２（ただし、Ｐｄ、Ｒｅ、Ｐｔ、Ｒｈ、Ａｇ、およびＲｕから選択される１つの元素（特に、Ｐｄ、Ｐｔ、およびＡｇから選択される１つの元素））単体、Ｃｒ合金、Ｍ１−Ｍ２−Ｍ３合金およびＭ１−Ｍ３合金以外のＺｎ合金も好適に挙げることができる。なお、本発明により形成するめっき膜は、得られるめっき膜の接触抵抗値を低くできるという点より、Ｍ１−Ｍ２−Ｍ３合金により構成されるめっき膜が好ましい。
【００３６】
まず、本発明の好適な態様としてのめっき方法により形成される、Ｍ１−Ｍ２−Ｍ３合金におけるＭ１は、Ｎｉ、Ｆｅ、Ｃｏ、Ｃｕ、Ｚｎ、およびＳｎから選択される少なくとも１つの元素であり、これらを単独で用いてもよいし、２つ以上を組み合わせて、たとえば、Ｎｉ−Ｆｅ、Ｎｉ−Ｃｏ、Ｎｉ−Ｃｕなどを用いてもよい。Ｍ１を構成する各元素は、単独で、金属基材上にめっき層を形成することができるという特性を有する元素である。なお、Ｍ１としては、めっき液の自己分解を防止し、めっき液の安定性を高めることができるという点より、Ｎｉ、およびＣｏから選択される少なくとも１つの元素を用いるのが好ましく、Ｎｉを用いるのが特に好ましい。
【００３７】
また、Ｍ１−Ｍ２−Ｍ３合金におけるＭ２は、Ｐｄ、Ｒｅ、Ｐｔ、Ｒｈ、Ａｇ、およびＲｕから選択される少なくとも１つの元素であり、これらを単独で用いてもよいし、２つ以上を組み合わせて用いてもよい。Ｍ２を構成する各元素は、金属基材上に析出した際に、めっき浴中の還元剤の反応に対する触媒として作用し、金属析出反応を連続的に進行させる作用を有するものである。なお、Ｍ２としては、コストを抑えることができるという点より、Ｐｄ、およびＡｇから選択される少なくとも１つの元素を用いるのが好ましく、Ｐｄを用いるのが特に好ましい。
【００３８】
さらに、Ｍ１−Ｍ２−Ｍ３合金におけるＭ３は、Ｐ、およびＢのいずれかから選択される少なくとも１つの元素であり、これらの元素を単独で用いてもよいし、これらを組み合わせたＰ−Ｂを用いてもよい。Ｍ３を構成する各元素は、Ｍ１−Ｍ２−Ｍ３合金より構成されるめっき膜を形成するためのめっき浴中の還元剤を構成するメタロイドであり、通常、めっき膜を形成する際に不可避的にめっき膜中に取り込まれることとなる。なお、Ｍ３としては、めっき液の自己分解を防止し、めっき液の安定性を高めることができるという点より、Ｐを用いるのが好ましい。
【００３９】
Ｍ１−Ｍ２−Ｍ３合金における各元素の比率は、耐食性および耐摩耗性に優れるという観点より、好ましくはＭ１が１５〜６５原子％、Ｍ２が２０〜６０原子％、Ｍ３が１５〜４０原子％であり、より好ましくはＭ１が２０〜５０原子％、Ｍ２が３０〜５０原子％、Ｍ３が２０〜３０原子％である。さらに、得られるめっき膜の耐食性を大きく低下させない範囲であれば、Ｍ１−Ｍ２−Ｍ３合金中には、不可避的に混入してしまう不純物がわずかに含まれていてもよい。不可避的に混入してしまう不純物としては、たとえば、めっき液の自己分解を防止し、めっき液を安定させる安定剤として添加されるＰｂ、Ｔｌ、Ｂｉなどの重金属が挙げられ、これらの含有割合は、通常、１原子％未満である。なお、このような安定剤としては、環境負荷軽減の観点から、Ｂｉが好ましく用いられる。
【００４０】
Ｍ１−Ｍ２−Ｍ３合金としては、各元素を任意に組み合わせたものを用いることができるが、めっき液の自己分解を防止し、めっき液の安定性を高めることができるという点より、Ｎｉ−Ｐｄ−Ｐ合金、Ｎｉ−Ｐｔ−Ｐ合金、Ｃｏ−Ｐｄ−Ｐ合金、Ｃｏ−Ａｇ−Ｐ合金が好ましく、Ｎｉ−Ｐｄ−Ｐ合金が特に好ましい。
【００４１】
水洗を行った金属基材の表面に、このようなＭ１−Ｍ２−Ｍ３合金からなるめっき膜を形成する方法としては特に限定されないが、Ｍ１、Ｍ２、およびＭ３で表される元素、ならびに、還元剤および錯化剤を含有する無電解合金めっき浴を用いた、無電解めっきを行う方法が好適である。
【００４２】
たとえば、Ｍ１−Ｍ２−Ｍ３合金からなるめっき膜として、Ｎｉ−Ｐｄ−Ｐ合金からなるめっき膜を形成する場合には、無電解合金めっき浴としては、通常用いられるニッケルめっき浴と、パラジウムめっき浴とを混合して得られるものなどを用いることができる。ニッケルめっき浴としては、たとえば、塩化ニッケル、硫酸ニッケル、硝酸ニッケル、酢酸ニッケルなどのニッケル塩と、次亜リン酸塩などのリンを含む還元剤と、クエン酸などの錯化剤とからを含むめっき浴などが挙げられる。パラジウムめっき浴としては、たとえば、塩化パラジウムなどのパラジウム塩と、次亜リン酸塩、亜リン酸塩などのリンを含む還元剤や、ギ酸などの還元剤と、チオジグリコール酸などの錯化剤とからなるめっき浴などが挙げられる。
【００４３】
この場合において、ニッケルめっき浴と、パラジウムめっき浴とを混合して無電解合金めっき浴を作製する際には、ニッケル塩としては塩化ニッケルや硫酸ニッケルなどを用いることが好ましく、パラジウム塩としては塩化パラジウムなどを用いるのが好ましい。ニッケルめっき浴と、パラジウムめっき浴との混合比率は、無電解合金めっき浴中におけるＮｉ原子とＰｄ原子とのモル比が、「Ｎｉ：Ｐｄ（モル比）」で、好ましくは０．６２：１．０〜３．３２：１．０、より好ましくは０．８８：１．０〜２．６８：１．０、さらに好ましくは０．８８：１．０〜２．１４：１．０である。
【００４４】
なお、上記においては、Ｍ１−Ｍ２−Ｍ３合金からなるめっき膜を、Ｎｉ−Ｐｄ−Ｐ合金とする場合を例示したが、Ｍ１−Ｍ２−Ｍ３合金からなるめっき膜を、Ｎｉ−Ｐｄ−Ｐ合金以外で構成する場合においても、同様に、Ｍ１、Ｍ２、およびＭ３の各元素を含み、還元剤、錯化剤が添加された無電解合金めっき浴を適宜調製し、これを用いて無電解めっきを行えばよい。この際においては、Ｍ１、Ｍ２、およびＭ３の各元素を含む無電解合金めっき浴中におけるＭ１原子とＭ２原子とのモル比は、Ｍ１：Ｍ２（モル比）が、上述したＮｉ：Ｐｄ（モル比）と同様の範囲とすることが好ましい。
【００４５】
なお、上述した無電解合金めっき浴を用いた無電解めっきは、ｐＨ４．０〜７．０、浴温３０〜５０℃、浸漬時間５〜２０分の条件で行うことが好ましい。
【００４６】
また、無電解合金めっき浴中の金属イオン濃度（無電解合金めっき浴中に含まれる合計の金属イオンの濃度であり、Ｎｉ−Ｐｄ−Ｐ合金からなるめっき膜を形成する場合には、主として、ＮｉおよびＰｄとなる。）は、好ましくは１.０〜７．０ｇ／Ｌであり、より好ましくは１．５〜６.０ｇ／Ｌである。無電解合金めっき浴中の金属イオン濃度を上記範囲とすることにより、得られるめっき膜の密着性をより高めることができる。
【００４７】
また、本発明の好適な態様としてのめっき方法により形成される、Ｍ１−Ｍ３合金におけるＭ１は、Ｎｉ、Ｆｅ、Ｃｏ、Ｃｕ、Ｚｎ、およびＳｎから選択される少なくとも１つの元素であり、これらを単独で用いてもよいし、２つ以上を組み合わせて、たとえば、Ｎｉ−Ｆｅ、Ｎｉ−Ｃｏ、Ｎｉ−Ｃｕなどを用いてもよい。Ｍ１を構成する各元素は、単独で、金属基材上にめっき層を形成することができるという特性を有する元素である。なお、Ｍ１としては、めっき液の自己分解を防止し、めっき液の安定性を高めることができるという点より、Ｎｉ、およびＣｏから選択される少なくとも１つの元素を用いるのが好ましく、Ｎｉを用いるのが特に好ましい。
【００４８】
また、Ｍ１−Ｍ３合金におけるＭ３は、Ｐ、およびＢのいずれかから選択される少なくとも１つの元素であり、これらの元素を単独で用いてもよい。Ｍ３を構成する各元素は、Ｍ１−Ｍ３合金より構成されるめっき膜を形成するためのめっき浴中の還元剤を構成するメタロイドであり、通常、めっき膜を形成する際に不可避的にめっき膜中に取り込まれることとなる。なお、Ｍ３としては、めっき液の自己分解を防止し、めっき液の安定性を高めることができるという点より、Ｐを用いるのが好ましい。
【００４９】
Ｍ１−Ｍ３合金における各原子の比率は、耐食性および耐摩耗性に優れるという観点より、好ましくはＭ１が８５〜９９原子％、Ｍ３が１〜１５原子％であり、より好ましくはＭ１が８６〜９０原子％、Ｍ３が１０〜１４原子％である。さらに、得られるめっき膜の耐食性を大きく低下させない範囲であれば、Ｍ１−Ｍ３合金中には、不可避的に混入してしまう不純物がわずかに含まれていてもよい。不可避的に混入してしまう不純物としては、たとえば、めっき液の自己分解を防止し、めっき液を安定させる安定剤として添加されるＰｂ、Ｔｌ、Ｂｉなどの重金属が挙げられ、これらの含有割合は、通常、１原子％未満である。なお、このような安定剤としては、環境負荷軽減の観点から、Ｂｉが好ましく用いられる。
【００５０】
Ｍ１−Ｍ３合金としては、各元素を任意に組み合わせたものを用いることができるが、めっき液の自己分解を防止し、めっき液の安定性を高めることができるという点より、Ｎｉ−Ｐ合金、Ｃｏ−Ｐ合金が好ましく、Ｎｉ−Ｐ合金が特に好ましい。
【００５１】
水洗を行った金属基材の表面に、このようなＭ１−Ｍ３合金からなるめっき膜を形成する方法としては特に限定されないが、Ｍ１およびＭ３で表される元素、ならびに、還元剤および錯化剤を含有する無電解合金めっき浴を用いた、無電解めっきを行う方法が好適である。
【００５２】
たとえば、Ｍ１−Ｍ３合金からなるめっき膜として、Ｎｉ−Ｐ合金からなるめっき膜を形成する場合には、無電解合金めっき浴としては、通常用いられるニッケルめっき浴などを用いることができる。ニッケルめっき浴としては、たとえば、塩化ニッケル、硫酸ニッケル、硝酸ニッケル、酢酸ニッケルなどのニッケル塩と、次亜リン酸塩などのリンを含む還元剤と、クエン酸、リンゴ酸、コハク酸などの錯化剤とからなるめっき浴などが挙げられる。
【００５３】
なお、上記においては、Ｍ１−Ｍ３合金からなるめっき膜を、Ｎｉ−Ｐ合金とする場合を例示したが、Ｍ１−Ｍ３合金からなるめっき膜を、Ｎｉ−Ｐ合金以外で構成する場合においても、同様に、Ｍ１およびＭ３の各元素を含み、還元剤、錯化剤が添加された無電解合金めっき浴を適宜調製し、これを用いて無電解めっきを行えばよい。
【００５４】
なお、上述した無電解合金めっき浴を用いた無電解めっきは、ｐＨ４．０〜７．０、浴温３０〜１００℃、浸漬時間５〜２０分の条件で行うことが好ましい。
【００５５】
また、無電解合金めっき浴中の金属イオン濃度（無電解合金めっき浴中に含まれる合計の金属イオンの濃度であり、Ｎｉ−Ｐ合金からなるめっき膜を形成する場合には、主として、Ｎｉとなる。）は、好ましくは１.０〜７．０ｇ／Ｌであり、より好ましくは１．５〜６.０ｇ／Ｌである。無電解合金めっき浴中の金属イオン濃度を上記範囲とすることにより、得られるめっき膜の密着性をより高めることができる。
【００５６】
本発明のめっき方法のめっき工程により形成するめっき膜の厚みは、特に限定されないが、好ましくは５ｎｍ〜３０μｍであり、より好ましくは１０ｎｍ〜１０μｍ、さらに好ましくは３０〜１００ｎｍ、特に好ましくは３０〜５０ｎｍであり、本発明のめっき方法によれば、めっき膜の厚みを上記範囲のごとく薄膜化した場合でも、めっきムラの発生を適切に低減でき、しかも、密着性に優れためっき膜を形成することができるものである。
【実施例】
【００５７】
以下に、実施例を挙げて、本発明についてより具体的に説明するが、本発明は、これら実施例に限定されない。
【００５８】
＜＜実施例１＞＞
まず、鉄系金属基材として、ステンレス鋼材（ＳＵＳ３１６Ｌ）を準備した。次いで、ステンレス鋼材を、温度５０℃に調整したアルカリ脱脂剤（商品名「フォーミュラー６１８−ＴＫ２」、日本クエーカーケミカル社製）の水溶液中に、２分間の条件にて浸漬させることで、脱脂を行った。次いで、脱脂を行ったステンレス鋼材を水道水で水洗した後、温度５０℃に調整した２５体積％の塩酸水溶液中に、３０秒間浸漬させることで、酸洗処理を行った。次いで、酸洗処理を行ったステンレス鋼材を水道水で水洗した後、温度７０℃に調整した２５体積％の硫酸水溶液中に、３０秒間浸漬させることで、表面活性化処理を行った。
【００５９】
続いて、表面活性化処理を行ったステンレス鋼材を、特定処理剤としてのクエン酸を含有するクエン酸含有水溶液（クエン酸の濃度は１００ｇ／Ｌ）中に、温度２０℃の条件にて、１０秒間浸漬させることで、クエン酸含有水溶液を用いた水洗を行った。その後、大気中で５秒〜２分間保持した。
次いで、クエン酸含有水溶液を用いた水洗を行ったステンレス鋼材について、下記に示すパラジウムめっき浴と、ニッケルめっき浴とを、パラジウムめっき浴：ニッケルめっき浴＝３：１（体積比）の割合で混合した無電解めっき浴を用いて、温度３７℃、４分間の条件で、無電解めっき処理を施すことにより、クエン酸含有水溶液を用いた水洗を行ったステンレス鋼材の表面（表面および裏面）に、厚さ４０ｎｍのＮｉ−Ｐｄ−Ｐ合金めっき膜を形成することで、めっき膜形成ステンレス鋼材を得た。なお、めっき浴中におけるパラジウム塩、還元剤、および錯化剤については、従来公知の化合物を用いた。また、パラジウムめっき浴と、ニッケルめっき浴とを混合しためっき浴中におけるＮｉ：Ｐｄ（モル比）は、０．８８：１．０であった（無電解合金めっき浴中に含まれる合計の金属イオンの濃度：２．５ｇ／Ｌ）。
＜パラジウムめっき浴＞
パラジウム塩：パラジウムめっき浴中におけるＰｄ量が０．２重量％となる量
還元剤：１．８重量％
錯化剤：０．６３重量％
水：９７．２重量％
ｐＨ：５．５
＜ニッケルめっき浴＞
ニッケル塩：ニッケルめっき浴中におけるＮｉ量が０．６重量％となる量
還元剤（次亜燐酸ソーダ）：２．４重量％
錯化剤：２．４重量％
水：９３．２重量％
ｐＨ：５．２
【００６０】
＜密着性試験＞
得られためっき膜形成ステンレス鋼材について、めっき膜の表面に粘着テープ（ニチバン株式会社製  ナイスタック強力タイプ）を貼付した後、勢いよく基板に対して垂直方向に引きはがすことによりテープ剥離試験を実施した。そして、テープ剥離試験前、およびテープ剥離試験後のめっき膜形成ステンレス鋼材のめっき膜形成面に対し、蛍光Ｘ線測定（株式会社リガク製  蛍光Ｘ線分析装置  型式ＺＳＸ）を行い、蛍光Ｘ線測定の結果に基づいて、下記式にしたがって、めっき膜の残存率を求めた。めっき膜の残存率が高いほど、めっき膜の密着性が高いと判断できる。
めっき膜の残存率（％）＝｛（テープ剥離試験後の、蛍光Ｘ線測定によるＰｄ強度）／（テープ剥離試験前の、蛍光Ｘ線測定によるＰｄ強度）｝×１００
【００６１】
＜耐食性試験＞
得られためっき膜形成ステンレス鋼材を、ｐＨ＝２の硫酸水溶液中に、温度９０℃、１００時間の条件で浸漬させ、１００時間浸漬させた後における、基材となるステンレス鋼材からの鉄（Ｆｅ）の溶出量を、誘導結合プラズマ発光分光分析装置（ＩＣＰ−ＡＥＳ）（株式会社島津製作所製  型式ＩＣＰＥ―９８２０）により測定した。鉄（Ｆｅ）の溶出量が少ないほど、耐食性に優れると判断できる。
【００６２】
＜抵抗測定＞
得られためっき膜形成ステンレス鋼材について、抵抗測定を行った。具体的には、幅２０ｍｍ、長さ２０ｍｍの大きさに加工した、めっき膜形成ステンレス鋼材について、電気接点シミュレータ（株式会社山崎精機研究所製  型式ＣＲＳ―１）を用いて接触抵抗値を測定した。なお、鉄系金属基材であるステンレス鋼材の接触抵抗値を測定したところ、２００ｍΩであった。
【００６３】
＜めっきムラの確認＞
得られためっき膜形成ステンレス鋼材の、めっき膜形成面について、目視にてめっきムラの有無を確認し、以下の基準で評価した。
◎：めっき膜の表面は均一であり、めっきムラは確認できなかった。
〇：めっき膜の表面は均一であったが、僅かにめっきムラが確認された。
×：めっきムラが顕著に発生していた。
【００６４】
＜＜実施例２＞＞
クエン酸含有水溶液を用いた水洗を、１００ｇ／Ｌのクエン酸含有水溶液に代えて、４０ｇ／Ｌのクエン酸含有水溶液（ｐＨ：１．９８）を使用して行った以外は、実施例１と同様にして、めっき膜形成ステンレス鋼材を得て、同様に評価を行った。結果を表１に示す。
【００６５】
＜＜実施例３＞＞
クエン酸含有水溶液を用いた水洗を、１００ｇ／Ｌのクエン酸含有水溶液に代えて、２０ｇ／Ｌのクエン酸含有水溶液を使用して行った以外は、実施例１と同様にして、めっき膜形成ステンレス鋼材を得て、同様に評価を行った。結果を表１に示す。
【００６６】
＜＜実施例４＞＞
クエン酸含有水溶液を用いた水洗を、１００ｇ／Ｌのクエン酸含有水溶液に代えて、５ｇ／Ｌのクエン酸含有水溶液を使用して行った以外は、実施例１と同様にして、めっき膜形成ステンレス鋼材を得て、同様に評価を行った。結果を表１に示す。
【００６７】
＜＜実施例５＞＞
クエン酸含有水溶液を用いた水洗を、１００ｇ／Ｌのクエン酸含有水溶液に代えて、２ｇ／Ｌのクエン酸含有水溶液を使用して行った以外は、実施例１と同様にして、めっき膜形成ステンレス鋼材を得て、同様に評価を行った。結果を表１に示す。
【００６８】
＜＜実施例６＞＞
クエン酸含有水溶液を用いた水洗を、１００ｇ／Ｌのクエン酸含有水溶液に代えて、１ｇ／Ｌのクエン酸含有水溶液を使用して行った以外は、実施例１と同様にして、めっき膜形成ステンレス鋼材を得て、同様に評価を行った。結果を表１に示す。
【００６９】
＜＜実施例７＞＞
クエン酸含有水溶液に代えて、クエン酸ナトリウムを２０ｇ／Ｌの濃度で含有するクエン酸ナトリウム含有水溶液を使用して水洗を行った以外は、実施例１と同様にして、めっき膜形成ステンレス鋼材を得て、同様に評価を行った。結果を表１に示す。
【００７０】
＜＜実施例８＞＞
クエン酸含有水溶液に代えて、リンゴ酸を２０ｇ／Ｌの濃度で含有するリンゴ酸含有水溶液を使用して水洗を行った以外は、実施例１と同様にして、めっき膜形成ステンレス鋼材を得て、同様に評価を行った。結果を表１に示す。
【００７１】
＜＜実施例９＞＞
リンゴ酸含有水溶液を用いた水洗を、２０ｇ／Ｌのリンゴ酸含有水溶液に代えて、１ｇ／Ｌのリンゴ酸含有水溶液を使用して行った以外は、実施例８と同様にして、めっき膜形成ステンレス鋼材を得て、同様に評価を行った。結果を表１に示す。
【００７２】
＜＜実施例１０＞＞
クエン酸含有水溶液に代えて、酒石酸を２０ｇ／Ｌの濃度で含有する酒石酸含有水溶液を使用して水洗を行った以外は、実施例１と同様にして、めっき膜形成ステンレス鋼材を得て、同様に評価を行った。結果を表１に示す。
【００７３】
＜＜実施例１１＞＞
酒石酸含有水溶液を用いた水洗を、２０ｇ／Ｌの酒石酸含有水溶液に代えて、１ｇ／Ｌの酒石酸含有水溶液を使用して行った以外は、実施例１０と同様にして、めっき膜形成ステンレス鋼材を得て、同様に評価を行った。結果を表１に示す。
【００７４】
＜＜実施例１２＞＞
クエン酸含有水溶液に代えて、ギ酸を２０ｇ／Ｌの濃度で含有するギ酸含有水溶液を使用して水洗を行った以外は、実施例１と同様にして、めっき膜形成ステンレス鋼材を得て、同様に評価を行った。結果を表１に示す。
【００７５】
＜＜実施例１３＞＞
クエン酸含有水溶液に代えて、酢酸を２０ｇ／Ｌの濃度で含有する酢酸含有水溶液を使用して水洗を行った以外は、実施例１と同様にして、めっき膜形成ステンレス鋼材を得て、同様に評価を行った。結果を表１に示す。
【００７６】
＜＜実施例１４＞＞
クエン酸含有水溶液に代えて、コハク酸を２０ｇ／Ｌの濃度で含有するコハク酸含有水溶液を使用して水洗を行った以外は、実施例１と同様にして、めっき膜形成ステンレス鋼材を得て、同様に評価を行った。結果を表１に示す。
【００７７】
＜＜実施例１５＞＞
クエン酸含有水溶液に代えて、シュウ酸を２０ｇ／Ｌの濃度で含有するシュウ酸含有水溶液を使用して水洗を行った以外は、実施例１と同様にして、めっき膜形成ステンレス鋼材を得て、同様に評価を行った。結果を表１に示す。
【００７８】
＜＜実施例１６＞＞
クエン酸含有水溶液に代えて、安息香酸を２０ｇ／Ｌの濃度で含有する安息香酸含有水溶液を使用して水洗を行った以外は、実施例１と同様にして、めっき膜形成ステンレス鋼材を得て、同様に評価を行った。結果を表１に示す。
【００７９】
＜＜実施例１７＞＞
クエン酸含有水溶液に代えて、エチレンジアミン四酢酸の２ナトリウム塩を２０ｇ／Ｌの濃度で含有するエチレンジアミン四酢酸の２ナトリウム塩含有水溶液を使用して水洗を行った以外は、実施例１と同様にして、めっき膜形成ステンレス鋼材を得て、同様に評価を行った。結果を表１に示す。
【００８０】
＜＜実施例１８＞＞
クエン酸含有水溶液に代えて、エタノールを２０ｇ／Ｌの濃度で含有するエタノール含有水溶液を使用して水洗を行った以外は、実施例１と同様にして、めっき膜形成ステンレス鋼材を得て、同様に評価を行った。結果を表１に示す。
【００８１】
＜＜実施例１９＞＞
クエン酸含有水溶液に代えて、塩化ナトリウムを２０ｇ／Ｌの濃度で含有する塩化ナトリウム含有水溶液を使用して水洗を行った以外は、実施例１と同様にして、めっき膜形成ステンレス鋼材を得て、同様に評価を行った。結果を表１に示す。
【００８２】
＜＜実施例２０＞＞
クエン酸含有水溶液に代えて、硫酸アンモニウムを２０ｇ／Ｌの濃度で含有する硫酸アンモニウム含有水溶液を使用して水洗を行った以外は、実施例１と同様にして、めっき膜形成ステンレス鋼材を得て、同様に評価を行った。結果を表１に示す。
【００８３】
＜＜比較例１＞＞
クエン酸含有水溶液に代えて、特定処理剤を含有しないイオン交換水を使用して水洗を行った以外は、実施例１と同様にして、めっき膜形成ステンレス鋼材を得て、同様に評価を行った。結果を表１に示す。
【００８４】
【表１】
2020079445.tif 000002
【００８５】
＜実施例１〜２０、比較例１の評価＞
表１に示すように、特定の金属基材の表面に、特定処理剤を含有する特定処理剤含有水溶液を用いて、金属基材の表面を水洗し、このような水洗を行った後に、めっきを行うことでめっき膜を形成した場合には、得られるめっき膜のめっきムラの発生を低減でき、かつ、形成されるめっき膜を、密着性に優れたものとすることが可能であった（実施例１〜２０）。
特に、金属基材として、鉄系金属基材を用いた場合には、形成されるめっき膜を、密着性に優れたものとすることに加え、鉄系金属基材を耐食性にも優れたものとすることが可能であった（実施例１〜２０）。
また、めっき膜として、Ｎｉ−Ｐｄ−Ｐ合金めっき膜を用いた場合には、形成されるめっき膜を、密着性に優れたものとすることに加え、接触抵抗値も低いものとすることが可能であった（実施例１〜２０）。
一方、特定処理剤を含有する特定処理剤含有水溶液に代えて、特定処理剤を含有しないイオン交換水を使用した場合には、得られるめっき膜のめっきムラの発生が顕著となり、また、形成されるめっき膜は、密着性にも劣るものであった（比較例１）。
特に、金属基材として、鉄系金属基材を用いた場合には、形成されるめっき膜は、密着性に劣るものであることに加え、耐食性にも劣るものであった（比較例１）。
また、めっき膜として、Ｎｉ−Ｐｄ−Ｐ合金めっき膜を用いた場合には、形成されるめっき膜は、密着性に劣るものであることに加え、接触抵抗値も高いものであった（比較例１）。
【００８６】
＜＜実施例２１＞＞
ニッケル系金属基材として、電鋳法により形成されたニッケル板を準備した。次いで、ニッケル板を、温度５０℃に調整したアルカリ脱脂剤（商品名「フォーミュラー６１８−ＴＫ２」、日本クエーカーケミカル社製）の水溶液中に、２分間の条件にて浸漬させることで、脱脂を行った。次いで、温度７０℃に調整した２５体積％の硫酸水溶液中に、３０秒間浸漬させることで、表面活性化処理を行った。
【００８７】
次いで、クエン酸含有水溶液を用いた水洗を、１００ｇ／Ｌのクエン酸含有水溶液に代えて、２０ｇ／Ｌのクエン酸含有水溶液を使用して行った以外は、実施例１と同様にして行い、めっき膜形成ニッケル板を得た。そして、得られためっき膜形成ニッケル板について、実施例１と同様に、密着性試験およびめっきムラの確認の評価を行った。結果を表２に示す。
【００８８】
＜＜比較例２＞＞
ニッケル板に代えて、ニッケル系金属基材として、鋼板表面に電解ニッケルめっきにより形成されたニッケルめっき層を有するニッケルめっき鋼板を使用するとともに、クエン酸含有水溶液に代えて、特定処理剤を含有しないイオン交換水を使用して水洗を行った以外は、実施例２１と同様にしてめっき膜形成ニッケルめっき鋼板を得た。しかしながら、得られためっき膜形成ニッケルめっき鋼板は、めっき膜が形成できていないものであったか、もしくは、形成しためっき膜が、形成後すぐにニッケルめっき鋼板から剥離してしまうものであった。そのため、得られためっき膜形成ニッケルめっき鋼板について、密着性試験およびめっきムラの確認の評価を行うことができなかった。
【００８９】
【表２】
2020079445.tif 000003
【００９０】
＜実施例２１、比較例２の評価＞
表２に示すように、特定の金属基材の表面に、特定処理剤を含有する特定処理剤含有水溶液を用いて、金属基材の表面を水洗し、このような水洗を行った後に、めっきを行うことでめっき膜を形成した場合には、得られるめっき膜のめっきムラの発生を低減でき、かつ、形成されるめっき膜を、密着性に優れたものとすることが可能であった（実施例２１）。
一方、特定処理剤を含有する特定処理剤含有水溶液に代えて、特定処理剤を含有しないイオン交換水を使用した場合には、めっき膜の密着性が非常に劣るものであり、金属基材の表面にめっき膜が形成できないか、もしくは、形成しためっき膜が、形成後すぐに金属基材から剥離してしまい、そもそもめっき膜形成金属基材を得ることができなかった（比較例２）。
【００９１】
＜＜実施例２２＞＞
実施例１と同様にして得られたクエン酸含有水溶液を用いた水洗を行ったステンレス鋼材について、公知のリンゴ酸−コハク酸系高リンタイプの無電解ニッケルリンめっき浴を用いて、温度８５度、１２０分間の条件で、無電解めっき処理を施すことにより、クエン酸含有水溶液を用いた水洗を行ったステンレス鋼材の表面（表面および裏面）に、厚さ１０μｍのＮｉ−Ｐ合金めっき膜を形成することで、めっき膜形成ステンレス鋼材を得た。なお、めっき浴中におけるニッケル塩、還元剤、および酸化剤については、従来公知の化合物を用いた。
【００９２】
＜密着性試験＞
得られためっき膜形成ステンレス鋼材について、めっき膜の表面に粘着テープ（ニチバン株式会社製  ナイスタック強力タイプ）を貼付した後、勢いよく基板に対して垂直方向に引きはがすことによりテープ剥離試験を実施した。そして、テープ剥離試験前、およびテープ剥離試験後のめっき膜形成ステンレス鋼材のめっき膜形成面に対し、蛍光Ｘ線測定（株式会社リガク製  蛍光Ｘ線分析装置  型式ＺＳＸ）を行い、蛍光Ｘ線測定の結果に基づいて、下記式にしたがって、めっき膜の残存率を求めた。めっき膜の残存率が高いほど、めっき膜の密着性が高いと判断できる。結果を表３に示す。
めっき膜の残存率（％）＝｛（テープ剥離試験後の、蛍光Ｘ線測定によるＮｉ強度）／（テープ剥離試験前の、蛍光Ｘ線測定によるＮｉ強度）｝×１００
【００９３】
＜抵抗測定＞
得られためっき膜形成ステンレス鋼材について、実施例１と同様にして、抵抗測定の評価を行った。結果を表３に示す。
【００９４】
＜めっきムラの確認＞
得られためっき膜形成ステンレス鋼材について、実施例１と同様にして、めっきムラの確認の評価を行った。結果を表３に示す。
【００９５】
＜＜実施例２３＞＞
クエン酸含有水溶液を用いた水洗を、１００ｇ／Ｌのクエン酸含有水溶液に代えて、２０ｇ／Ｌのクエン酸含有水溶液を使用して行った以外は、実施例２２と同様にして、めっき膜形成ステンレス鋼材を得て、同様に評価を行った。結果を表３に示す。
【００９６】
＜耐食性試験＞
得られためっき膜形成ステンレス鋼材を、５重量％の塩酸水溶液中に、温度３０℃、７２時間の条件で浸漬させ、７２時間浸漬させた後における、基材となるステンレス鋼材からの鉄（Ｆｅ）の溶出量を、誘導結合プラズマ発光分光分析装置（ＩＣＰ−ＡＥＳ）（株式会社島津製作所製  型式ＩＣＰＥ―９８２０）により測定した。鉄（Ｆｅ）の溶出量が少ないほど、耐食性に優れると判断できる。その結果、鉄の溶出量は、０．８重量ｐｐｍであった。
【００９７】
＜＜実施例２４＞＞
クエン酸含有水溶液を用いた水洗を、１００ｇ／Ｌのクエン酸含有水溶液に代えて、１ｇ／Ｌのクエン酸含有水溶液を使用して行った以外は、実施例２２と同様にして、めっき膜形成ステンレス鋼材を得て、同様に評価を行った。結果を表３に示す。また、耐食性試験について、実施例２３と同様に評価を行ったところ、鉄の溶出量は、０．７８重量ｐｐｍであった。
【００９８】
＜＜実施例２５＞＞
クエン酸含有水溶液に代えて、リンゴ酸を２０ｇ／Ｌの濃度で含有するリンゴ酸含有水溶液を使用して水洗を行った以外は、実施例２２と同様にして、めっき膜形成ステンレス鋼材を得て、同様に評価を行った。結果を表３に示す。
【００９９】
＜＜実施例２６＞＞
リンゴ酸含有水溶液を用いた水洗を、２０ｇ／Ｌのリンゴ酸含有水溶液に代えて、１ｇ／Ｌのリンゴ酸含有水溶液を使用して行った以外は、実施例２５と同様にして、めっき膜形成ステンレス鋼材を得て、同様に評価を行った。結果を表３に示す。また、耐食性試験について、実施例２３と同様に評価を行ったところ、鉄の溶出量は、０．７５重量ｐｐｍであった。
【０１００】
＜＜実施例２７＞＞
クエン酸含有水溶液に代えて、酒石酸を２０ｇ／Ｌの濃度で含有する酒石酸含有水溶液を使用して水洗を行った以外は、実施例２２と同様にして、めっき膜形成ステンレス鋼材を得て、同様に評価を行った。結果を表３に示す。
【０１０１】
＜＜実施例２８＞＞
酒石酸含有水溶液を用いた水洗を、２０ｇ／Ｌの酒石酸含有水溶液に代えて、１ｇ／Ｌの酒石酸含有水溶液を使用して行った以外は、実施例２７と同様にして、めっき膜形成ステンレス鋼材を得て、同様に評価を行った。結果を表３に示す。また、耐食性試験について、実施例２３と同様に評価を行ったところ、鉄の溶出量は、０．８５重量ｐｐｍであった。
【０１０２】
＜＜比較例３＞＞
クエン酸含有水溶液に代えて、特定処理剤を含有しないイオン交換水を使用して水洗を行った以外は、実施例２２と同様にして、めっき膜形成ステンレス鋼材を得て、密着性試験およびめっきムラの確認について、同様に評価を行った。結果を表３に示す。また、耐食性試験について、実施例２３と同様に評価を行ったところ、鉄の溶出量は、３．８重量ｐｐｍであった。なお、形成されためっき膜は、密着性が悪く、指でこするだけで剥離してしまうものであったため、抵抗測定を行うことができなかった。
【０１０３】
【表３】
2020079445.tif 000004
【０１０４】
＜実施例２２〜２８、比較例３の評価＞
表３に示すように、特定の金属基材の表面に、特定処理剤を含有する特定処理剤含有水溶液を用いて、金属基材の表面を水洗し、このような水洗を行った後に、めっきを行うことでめっき膜を形成した場合には、得られるめっき膜のめっきムラの発生を低減でき、かつ、形成されるめっき膜を、密着性に優れたものとすることが可能であった（実施例２２〜２８）。
また、めっき膜として、Ｎｉ−Ｐ合金めっき膜を用いた場合には、形成されるめっき膜を、密着性に優れたものとすることに加え、Ｎｉ−Ｐ合金めっき膜を形成していない場合の接触抵抗値である２００ｍΩと比較して、接触抵抗値も低いものとすることが可能であった（実施例２２〜２８）。
一方、特定処理剤を含有する特定処理剤含有水溶液に代えて、特定処理剤を含有しないイオン交換水を使用した場合には、得られるめっき膜のめっきムラの発生が顕著となり、また、形成されるめっき膜は、密着性にも劣るものであった（比較例３）。
また、金属基材として、鉄系金属基材を用いた場合には、形成されるめっき膜が密着性に劣ることにより、耐食性試験において塩酸水溶液に浸漬させた際、めっき膜が浮いてしまい、金属基材が露出してしまうことから、耐食性にも劣るものであった（比較例３）。
【０１０５】
＜＜実施例２９＞＞
銅系金属基材として銅板を準備した。次いで、銅板を、温度５０℃に調整したアルカリ脱脂剤（商品名「フォーミュラー６１８−ＴＫ２」、日本クエーカーケミカル社製）の水溶液中に、２分間の条件にて浸漬させることで、脱脂を行った。次いで、温度７０℃に調整した２５体積％の硫酸水溶液中に、３０秒間浸漬させることで、表面活性化処理を行った。
【０１０６】
次いで、クエン酸含有水溶液を用いた水洗を、１００ｇ／Ｌのクエン酸含有水溶液に代えて、２０ｇ／Ｌのクエン酸含有水溶液を使用して行った以外は、実施例２２と同様にして行い、めっき膜形成銅板を得た。そして、得られためっき膜形成銅板について、実施例２２と同様に、密着性試験およびめっきムラの確認の評価を行った。結果を表４に示す。
【０１０７】
＜＜比較例４＞＞
実施例２９と同様にして、脱脂および表面活性化処理を行った銅板を準備した。次いで、クエン酸含有水溶液に代えて、特定処理剤を含有しないイオン交換水を使用して水洗を行った以外は、実施例１と同様にして、めっき膜形成銅板を得た。しかしながら、得られためっき膜形成銅板は、めっき膜が形成できていないものであったか、もしくは、形成しためっき膜が、形成後すぐに銅板から剥離してしまうものであった。そのため、得られためっき膜形成銅板について、密着性試験およびめっきムラの確認の評価を行うことができなかった。
【０１０８】
【表４】
2020079445.tif 000005
【０１０９】
＜実施例２９、比較例４の評価＞
表４に示すように、特定の金属基材の表面に、特定処理剤を含有する特定処理剤含有水溶液を用いて、金属基材の表面を水洗し、このような水洗を行った後に、めっきを行うことでめっき膜を形成した場合には、得られるめっき膜のめっきムラの発生を低減でき、かつ、形成されるめっき膜を、密着性に優れたものとすることが可能であった（実施例２９）。
一方、特定処理剤を含有する特定処理剤含有水溶液に代えて、特定処理剤を含有しないイオン交換水を使用した場合には、めっき膜の密着性が非常に劣るものであり、金属基材の表面にめっき膜が形成できないか、もしくは、形成しためっき膜が、形成後すぐに金属基材から剥離してしまい、そもそもめっき膜形成金属基材を得ることができなかった（比較例４）。